(57)【要約】【課題】本発明は、バイオマスから得ることができる安全な素材であるリグニン成分を有効成分の一つとし、かつ、様々なｐＨの被処理水に対し良好な凝集効果を発揮でき、事前のｐＨ調整を省略できる、凝集剤、及び、これを用いた水処理方法を提供することを目的とする。【解決手段】本発明は、以下を提供する：（Ａ剤）固形分あたりのメトキシル基含量が３〜２０質量％であるリグニン成分、及び（Ｂ剤）アルミ系無機凝集剤及び鉄系無機凝集剤から選ばれる少なくとも１つの無機凝集剤を含む凝集剤；及び、上記剤の用途。【選択図】なし【特許請求の範囲】
【請求項１】
（Ａ剤）固形分あたりのメトキシル基含量が３〜２０質量％であるリグニン成分、及び
（Ｂ剤）アルミ系無機凝集剤及び鉄系無機凝集剤から選ばれる少なくとも１つの無機凝集剤
を含む凝集剤。
【請求項２】
リグニン成分は、還元性糖類を含む、請求項１に記載の剤。
【請求項３】
リグニン成分の固形分あたりの還元性糖類含量が５質量％以下である、請求項２に記載の剤。
【請求項４】
リグニン成分は、クラフトリグニン及びリグニンスルホン酸からなる群より選ばれる少なくとも１つを含む、請求項１〜３のいずれか１項に記載の剤。
【請求項５】
リグニン成分のＳ含量が０．５質量％以上である、請求項１〜４のいずれか１項に記載の剤。
【請求項６】
リグニン成分の固形分あたりのＣａ含量が０．０６質量％以下である、請求項１〜５のいずれか１項に記載の剤。
【請求項７】
リグニン成分の固形分あたりのＮａ含量が１５質量％以下である、請求項１〜６のいずれか１項に記載の剤。
【請求項８】
リグニン成分の固形分あたりのＭｇ含量が０．３００質量％以下である、請求項１〜７のいずれか１項に記載の剤。
【請求項９】
無機凝集剤が、硫酸アルミニウム、アルミン酸ナトリウム、塩基性塩化アルミニウム、硫酸鉄（ＩＩ）、塩化鉄（ＩＩＩ）、硫酸鉄（ＩＩＩ）、塩素化コッパラス及びポリシリカ鉄から選ばれる少なくとも１つを含む、請求項１〜８のいずれか１項に記載の剤。
【請求項１０】
（Ａ剤）及び（Ｂ剤）を含む２成分系である、請求項１〜９のいずれか１項に記載の剤。
【請求項１１】
請求項１〜１０のいずれか１項に記載の剤を被処理水に添加する工程を含む、水処理方法。
【請求項１２】
（Ａ剤）固形分あたりのメトキシル基含量が３〜２０質量％であるリグニン成分、及び、（Ｂ剤）アルミ系無機凝集剤及び鉄系無機凝集剤から選ばれる少なくとも１つの無機凝集剤を被処理水に同時添加又は順次添加する工程を含む、水処理方法。
【発明の詳細な説明】
【技術分野】
【０００１】
本発明は、凝集剤組成物および水処理方法に関する。
【背景技術】
【０００２】
将来的な石油資源の枯渇が懸念されている。石油資源の代替原料として、これまでにバイオマスの利用を図る研究が数多くなされている。斯かる潮流の中で、バイオマス利用の分野において、木材を原料として使用する製紙産業が、大規模かつ商業ベースで成功している例として挙げられる。
【０００３】
木材の構成成分の主成分であるセルロース、ヘミセルロース、及びリグニンの全利用に成功している例としては、亜硫酸蒸解を用いたサルファイトパルプの製造が挙げられる。木材の亜硫酸蒸解により得られる成分のうち、例えばパルプは、各種セルロース製品の原料に用いられており、ヘミセルロース（非セルロース系多糖類）は、発酵原料等に用いられている。また、亜硫酸蒸解により得られるリグニンスルホン酸塩は、バインダー性能、分散性能、及びキレート能等の様々な能力を発揮することより、多様な分野にて利用されている。
【０００４】
石油資源の代替原料として、バイオマス由来のリグニンの新しい利用方法を見出すことが求められていると同時に、凝集剤の用途では安全性の高い天然物由来の凝集剤が望まれている。
【０００５】
製紙産業では主に水酸化ナトリウムと硫化ナトリウムを使用したクラフト蒸解により木材を蒸解している。その際に排出されるクラフトリグニンはほぼ全量を燃料として回収しており、その他の利用用途としては、排出されるクラフトリグニンのごく一部がホルムアルデヒドと亜硫酸ナトリウムを用いた反応によりスルホメチル化クラフトリグニンを得て、分散剤として利用されているに過ぎない。
【０００６】
一般的な廃水浄化のための凝集処理は、下水、産業廃水、工事現場からの汚濁廃水などの廃水に凝集剤を投入して水中の懸濁物質を凝集させて汚泥とし、次いで汚泥を水とともにフィルタープレスやスクリュープレス等により脱水し分離することにより行われている。
【０００７】
特許文献１には、５０〜８５重量％の粘土と、亜硫酸ナトリウムを含む無機凝集剤、及び有機高分子凝集剤から選択される１種以上の凝集剤とを含んでなり、該無機凝集剤が亜硫酸ナトリウムを含有する複合凝集剤（請求項１）、及び、６０重量％をこえて８５重量％以下の粘土を含み、無機凝集剤、有機高分子凝集剤から選択される１種以上の凝集剤を含んでなり、該無機凝集剤が鉄塩を含有し、有機高分子凝集剤が、リグニンスルホン酸ナトリウムを含有しうる複合凝集剤（請求項２）が記載されている。特許文献１の複合凝集剤によると、処理槽に複合凝集剤を所定量いちどきに投入するだけでよく、凝集剤の逐次投入のタイミングや量、液のｐＨの複雑な管理、調整を要することなく処理を行うことができるとされている（段落［００１３］）。さらに、特許文献１の複合凝集剤によると、無機凝集剤、有機高分子凝集剤のみを用いた場合に比べ、同量のその無機凝集剤、有機高分子凝集剤を成分の一部として使用してはるかに効果的な汚濁物質の処理が可能となるとされている（段落［００１４］）。
【０００８】
特許文献２には、カチオン性高分子と、リグニンスルホン酸、その塩等のアニオン性高分子とをイオン当量に応じた配合量で含む水溶液の分散型高分子凝集剤が水浄化に使用できることが記載されている。
【０００９】
非特許文献１には、アルギン酸ナトリウム、カルボキシメチルセルロースナトリウム塩、ポリアクリル酸ナトリウム、ポリアクリルアミドの部分加水分解塩、マレイン酸共重合物、水溶性アニリン樹脂、ポリチオ尿素、ポリエチレンイミン、第四級アンモニウム塩、ポリビニルピリジン類、ポリアクリルアミド、ポリオキシエチレン、カセイ化デンプンなどの有機高分子凝集剤による凝集に適したｐＨは６以上であることが記載されている。また、非特許文献１には、無機凝集剤として、硫酸アルミニウム、アルミン酸ナトリウム、塩基性塩化アルミニウム、硫酸鉄（ＩＩ）、塩化鉄（ＩＩＩ）、硫酸鉄（ＩＩＩ）、塩素化コッパラス及びポリシリカ鉄が用いられること、及び、アルミ系凝集剤及び鉄系凝集剤による凝集に適したｐＨはそれぞれｐＨ６〜８、ｐＨ９〜１１と記載されている。
【先行技術文献】
【特許文献】
【００１０】
【特許文献１】特開２００７−０６１７１８号公報
【特許文献２】特開２０１５−１９９０５７号公報
【非特許文献】
【００１１】
【非特許文献１】新・公害防止の技術と法規２０１３（水質編），ｐ２４８−２４９
【発明の概要】
【発明が解決しようとする課題】
【００１２】
特許文献１は、粘土を必須成分とすることにより、無機凝集剤、有機高分子凝集剤のみを用いた場合に比べはるかに効果的な汚濁物質の処理が可能となるとしているものの、実験−１及び実験−２において、無機凝集剤、有機高分子凝集剤のみを用いた場合として実証されているのは、有機高分子凝集剤がポリアクリルアミド系有機高分子凝集剤である場合のみである（段落［００３７］表２中、粘土不含水準イ、及び、段落［００４１］表４中、粘土不含水準ヘ参照）。そのため、特許文献１は、リグニンスルホン酸ナトリウムを、粘土を必須とする複合凝集剤の一成分として用いうることを開示しているものの、リグニン成分が粘土不含でも凝集剤又は凝集剤組成物の一成分として利用できることを示すものではない。
【００１３】
特許文献２は、分散型高分子凝集剤の一成分であるアニオン性高分子として、リグニンスルホン酸、その塩等を用いうることを開示するものの、アニオン性高分子は、カチオン性高分子のイオン当量に応じて配合されている必要がある。したがって、特許文献２は、アニオン性高分子の一例であるリグニンスルホン酸及びその塩が、カチオン性高分子不含でも凝集剤又は凝集剤組成物の一成分として利用できることを示すものではない。
【００１４】
非特許文献１には、凝集剤の使用に適したｐＨは一般に６以上の、どちらかと言えばアルカリ側とされており、凝集可能なｐＨを広げ、ｐＨ調整操作をおこなわなくとも、酸性側での凝集処理が可能な凝集剤の開発が望まれていた。さらに、非特許文献１で用いられる合成系高分子凝集剤は、以下の３つの問題を有している：［１］土壌に放出されても分解されず、蓄積されること；［２］単量体（アクリルアミド等）自体が毒性を有し、安全性が低いこと；及び［３］石油等の化石資源から合成されたものであり、人類によって再生できないものを原料としていること。
【００１５】
そのため、本発明は、バイオマスから得ることができる安全な素材であるリグニン成分を有効成分の一つとし、かつ、様々なｐＨの被処理水に対し良好な凝集効果を発揮でき、事前のｐＨ調整を省略できる、凝集剤組成物、及び、これを用いた水処理方法を提供することを目的とする。
【課題を解決するための手段】
【００１６】
本発明は、下記〔１〕〜〔１２〕を提供する。
〔１〕  （Ａ剤）固形分あたりのメトキシル基含量が３〜２０質量％であるリグニン成分、及び
（Ｂ剤）アルミ系無機凝集剤及び鉄系無機凝集剤から選ばれる少なくとも１つの無機凝集剤
を含む凝集剤。
〔２〕  リグニン成分は、還元性糖類を含む、〔１〕に記載の剤。
〔３〕  リグニン成分の固形分あたりの還元性糖類含量が５質量％以下である、〔２〕に記載の剤。
〔４〕  リグニン成分は、クラフトリグニン及びリグニンスルホン酸からなる群より選ばれる少なくとも１つを含む、〔１〕〜〔３〕のいずれか１項に記載の剤。
〔５〕  リグニン成分のＳ含量が０．５質量％以上である、〔１〕〜〔４〕のいずれか１項に記載の剤。
〔６〕  リグニン成分の固形分あたりのＣａ含量が０．０６質量％以下である、〔１〕〜〔５〕のいずれか１項に記載の剤。
〔７〕  リグニン成分の固形分あたりのＮａ含量が１５質量％以下である、〔１〕〜〔６〕のいずれか１項に記載の剤。
〔８〕  リグニン成分の固形分あたりのＭｇ含量が０．３００質量％以下である、〔１〕〜〔７〕のいずれか１項に記載の剤。
〔９〕  無機凝集剤が、硫酸アルミニウム、アルミン酸ナトリウム、塩基性塩化アルミニウム、硫酸鉄（ＩＩ）、塩化鉄（ＩＩＩ）、硫酸鉄（ＩＩＩ）、塩素化コッパラス及びポリシリカ鉄から選ばれる少なくとも１つを含む、〔１〕〜〔８〕のいずれか１項に記載の剤。
〔１０〕  （Ａ剤）及び（Ｂ剤）を含む２成分系である、〔１〕〜〔９〕のいずれか１項に記載の剤。
〔１１〕  〔１〕〜〔１０〕のいずれか１項に記載の剤を被処理水に添加する工程を含む、水処理方法。
〔１２〕  （Ａ剤）固形分あたりのメトキシル基含量が３〜２０質量％であるリグニン成分、及び、（Ｂ剤）アルミ系無機凝集剤及び鉄系無機凝集剤から選ばれる少なくとも１つの無機凝集剤を被処理水に同時添加又は順次添加する工程を含む、水処理方法。
【発明の効果】
【００１７】
本発明によれば、バイオマスから得ることができ、毒性が低く、再生が可能なため環境及び人体に対し安全性の高いリグニン誘導体を有効成分とし、かつ、酸性、アルカリ性に拘らず様々なｐＨの被処理水に対し良好な凝集効果を発揮でき、事前のｐＨ調整を省略できる、凝集剤組成物、及び、これを用いた水処理方法が提供される。本発明は、様々な用途における凝集処理への利用が可能であり、例えば、廃水処理分野、上・下水道分野、発酵工業、製紙工業、土木建築業界等の各種分野で好適に使用することができる。
【発明を実施するための形態】
【００１８】
以下、本発明をその好適な実施形態に即して詳細に説明する。しかし、本発明は、以下の実施形態に何ら限定されるものではない。
【００１９】
＜凝集剤組成物＞
本発明の凝集剤組成物は、以下の（Ａ剤）及び（Ｂ剤）を少なくとも含み、好ましくは、以下の（Ａ剤）及び（Ｂ剤）の双方を含む２成分系である。
（Ａ剤）固形分あたりのメトキシル基含量が３〜２０質量％であるリグニン成分を含む凝集剤、及び
（Ｂ剤）アルミ系無機凝集剤及び鉄系無機凝集剤から選ばれる少なくとも１つの無機凝集剤
ここで、２成分系の凝集剤組成物とは、上記（Ａ剤）及び上記（Ｂ剤）の双方のみを凝集効果の有効成分とする凝集剤組成物をいう。したがって、凝集剤組成物が２成分系であっても、有効成分以外の任意成分を含むことは許容される。凝集剤組成物は、上記（Ａ剤）及び上記（Ｂ剤）以外の有効成分を含む多成分系であってもよい。
【００２０】
（Ａ剤：リグニン成分）
リグニン成分は、本発明の凝集剤組成物の凝集効果を発揮する有効成分の一つである。リグニン成分は、その固形分あたりのメトキシル基含量が３質量％以上であり、好ましくは３．５質量％以上、より好ましくは４．０質量％以上である。上限は、２０質量％以下であり、好ましくは１９．５質量％以下、より好ましくは１９．２質量％以下である。メトキシル基含量が３質量％以上であることにより、本発明の凝集剤組成物が適度な量のリグニンを含むため、凝集効果を得ることができる。一般にリグニンの構造中には芳香核に結合したメトキシル基が存在する。そのため、メトキシル基含量は、リグニン含量の指標となる。
【００２１】
本発明において、メトキシル基含量は、ＶｉｅｂｏｃｋおよびＳｃｈｗａｐｐａｃｈ法によるメトキシル基の定量法（「リグニン化学研究法」、Ｐ．３３６〜３４０、平成６年、ユニ出版（株）発行、参照）によって測定した値である。
【００２２】
リグニン成分は、木質バイオマス由来であることが好ましい。木質バイオマスの処理方法によって、通常、得られるリグニン成分の態様、構造は異なり、いくつかの種類が存在する。
【００２３】
リグニン成分は、通常、リグニン及びその誘導体から選ばれる少なくとも１つ以上を含む。リグニン誘導体とは、リグニンの分解物、リグニンの誘導体、リグニンの分解物の誘導体を意味する。リグニン誘導体としては、例えば、リグニンスルホン酸、クラフトリグニン、ソーダリグニン、ソーダ−アントラキノンリグニン、オルガノソルブリグニン、爆砕リグニン、硫酸リグニンなどが挙げられる。これらのうち、リグニンスルホン酸、クラフトリグニンが好ましい。
【００２４】
リグニン成分は、粉体状でも、液体状でもよい。液体状のリグニン成分の調製方法は特に限定されないが、例えば、粉末状のリグニン成分を適当な溶媒（例えば水、水酸化ナトリウム水溶液など）に溶解して液体状のリグニン成分を得る方法が挙げられる。
【００２５】
リグニン成分は、リグニン又はその誘導体を１種含んでもよいし、２種以上を含んでもよく、リグニンスルホン酸及びクラフトリグニンからなる群より選ばれる１つ以上を少なくとも含むことが好ましい。
【００２６】
（リグニンスルホン酸）
リグニンスルホン酸は、リグニン又はその誘導体の少なくとも一部がスルホン酸（塩）基で置換されている化合物をいう。
【００２７】
リグニン成分としては、調製したものを使用してもよく、市販品を用いてもよい。リグニンスルホン酸を含むリグニン成分の市販品としては、例えば、サンエキスＰ２０２、サンエキスＰ２５２、サンエキスＰ３２１、サンエキスＳＣＰ、バニレックスＨＷ、バニレックスＮ、バニレックスＲＮ、パールレックスＮＰ、パールレックスＤＰ（いずれも日本製紙製）を挙げることができる。また、以下に調製方法を例示するが、下記の調製方法で調製されたものに限定されるものではない。
【００２８】
（リグニンスルホン酸を含むリグニン成分の調製方法）
リグニンスルホン酸を含むリグニン成分の調製方法としては、例えば、リグノセルロース原料を亜硫酸処理して調製する方法、好ましくは、リグノセルロース原料を亜硫酸蒸解処理して調製する方法が挙げられる。
【００２９】
リグノセルロース原料は、構成体中にリグノセルロースを含むものであれば特に限定されるものではない。例えば、木材、非木材等のパルプ原料が挙げられる。
木材としては、エゾマツ、アカマツ、スギ、ヒノキ等の針葉樹木材、シラカバ、ブナ等の広葉樹木材が例示される。木材の樹齢、採取部位は問わない。そのため、互いに樹齢の異なる樹木から採取された木材や、互いに樹木の異なる部位から採取された木材を組み合わせて用いてもよい。
非木材としては、竹、ケナフ、葦、稲が例示される。
リグノセルロース原料は、これらの材料を１種単独で使用してもよく、２種以上を組み合わせて使用してもよい。
【００３０】
亜硫酸処理は、亜硫酸及び亜硫酸塩の少なくともいずれかをリグノセルロース原料に接触させて行うことができ、中間生成物を得る処理である。亜硫酸処理の条件は、特に限定されず、リグノセルロース原料に含まれるリグニンの側鎖のα炭素原子にスルホン酸（塩）基が導入され得る条件であればよい。
【００３１】
亜硫酸処理は、亜硫酸蒸解法により行うことが好ましい。これにより、リグノセルロース原料中のリグニンをより定量的にスルホ化することができる。
亜硫酸蒸解法は、亜硫酸及び亜硫酸塩の少なくともいずれかの溶液（例えば、水溶液：蒸解液）中で、リグノセルロース原料を高温下で反応させる方法である。当該方法は、サルファイトパルプの製造方法として工業的に確立されており、実施されている。そのため、亜硫酸処理を亜硫酸蒸解法により行うことにより、経済性及び実施容易性を高めることができる。
【００３２】
亜硫酸塩の塩としては、亜硫酸蒸解を行う場合、例えば、マグネシウム塩、カルシウム塩、ナトリウム塩、アンモニウム塩が挙げられる。
【００３３】
亜硫酸及び亜硫酸塩の少なくともいずれかの溶液における亜硫酸（ＳＯ２）濃度は、特に限定されないが、反応薬液１００ｍＬに対するＳＯ２の質量（ｇ）の比率が、１ｇ／１００ｍＬ以上が好ましく、亜硫酸蒸解を行う場合には２ｇ／１００ｍＬ以上がより好ましい。上限は、２０ｇ／１００ｍＬ以下が好ましく、亜硫酸蒸解を行う場合には１５ｇ／１００ｍＬ以下がより好ましい。ＳＯ２濃度は、１ｇ／１００ｍＬ〜２０ｇ／１００ｍＬが好ましく、亜硫酸蒸解を行う場合には２ｇ／１００ｍＬ〜１５ｇ／１００ｍＬがより好ましい。
【００３４】
亜硫酸処理のｐＨ値は特に限定されないが、１０以下が好ましく、亜硫酸蒸解を行う場合には５以下がより好ましい。ｐＨ値の下限は、０．１以上が好ましく、亜硫酸蒸解を行う場合には０．５以上がより好ましい。亜硫酸処理の際のｐＨ値は、０．１〜１０が好ましく、亜硫酸蒸解を行う場合には０．５〜５がより好ましい。
【００３５】
亜硫酸処理の温度は特に限定されないが、１７０℃以下が好ましく、亜硫酸蒸解を行う場合には１５０℃以下がより好ましい。下限は、７０℃以上が好ましく、亜硫酸蒸解を行う場合には１００℃以上がより好ましい。亜硫酸処理の温度条件は、７０〜１７０℃が好ましく、亜硫酸蒸解を行う場合には１００℃〜１５０℃がより好ましい。
亜硫酸処理の処理時間は特に限定されなく、亜硫酸処理の諸条件にもよるが、０．５〜２４時間が好ましく、１．０〜１２時間がより好ましい。
【００３６】
亜硫酸処理においては、カウンターカチオン（塩）を供給する化合物を添加することが好ましい。カウンターカチオンを供給する化合物を添加することにより、亜硫酸処理におけるｐＨ値を一定に保つことができる。カウンターカチオンを供給する化合物としては、例えば、ＭｇＯ、Ｍｇ（ＯＨ）２、ＣａＯ、Ｃａ（ＯＨ）２、ＣａＣＯ３、ＮＨ３、ＮＨ４ＯＨ、ＮａＯＨ、ＮａＨＣＯ３、Ｎａ２ＣＯ３が挙げられる。カウンターカチオンは、マグネシウムイオンであることが好ましい。
【００３７】
亜硫酸処理において、亜硫酸及び亜硫酸塩の少なくともいずれかの溶液を用いる場合、溶液には必要に応じて、ＳＯ２のほかに、上記カウンターカチオン（塩）、蒸解浸透剤（例えば、アントラキノンスルホン酸塩、アントラキノン、テトラヒドロアントラキノン等の環状ケトン化合物）を含ませてもよい。
【００３８】
亜硫酸処理を行う際に用いる設備に限定はなく、例えば、一般に知られている溶解パルプの製造設備等を用いることができる。
【００３９】
亜硫酸及び亜硫酸塩の少なくともいずれかの溶液から中間生成物を分離するには、常法に従って行えばよい。分離方法としては、例えば、亜硫酸蒸解後の亜硫酸蒸解排液の分離方法が挙げられる。
【００４０】
亜硫酸蒸解処理によると、高スルホン化度のリグニンスルホン酸が得られることがあり、その場合、部分脱スルホン化処理により低スルホン化度のリグニンスルホン酸を得ることができる。部分脱スルホン化方法としては、特開昭５８−４５２８７号公報に記載されている方法、すなわち、最初のｐＨが９以上で、１５０〜２００℃で処理する方法又はより低ｐＨで熱処理する方法が挙げられるが、これらの方法に限定されるものではない。
【００４１】
また特開２０１６−１３５８３４号公報に記載されている方法によっても低スルホン化度のリグニンスルホン酸を含むリグニン成分を得ることができる。
【００４２】
（クラフトリグニン（Ｋｒａｆｔｌｉｇｎｉｎ））
クラフトリグニンは、チオリグニン（Ｔｈｉｏｌｉｇｎｉｎ）、サルフェートリグニン（Ｓｕｌｐｈａｔｅ  Ｌｉｇｎｉｎ）とも呼ばれる。クラフトリグニンを含むリグニン成分としては、原料から調製されたものを使用してもよく、市販品を用いてもよい。原料から調製されたクラフトリグニンを含むリグニン成分としては、例えば、クラフトリグニンのアルカリ溶液、クラフトリグニンのアルカリ溶液をスプレードライして粉末化した粉末化クラフトリグニン、クラフトリグニンのアルカリ溶液を酸で沈殿させた酸沈殿クラフトリグニンが挙げられる。
【００４３】
クラフトリグニンのアルカリ溶液は、例えば特開２０００−３３６５８９号公報に記載されている方法、すなわち、クラフト法パルプ製造プロセス内を流れるＮａ2Ｓを含むアルカリ性溶液を電解酸化法により電解し、陰極側でＮａＯＨ溶液を生じさせる方法により得られるが、これらの方法に限定されるものではない。
【００４４】
クラフトリグニンのアルカリ溶液を酸で沈殿させた酸沈殿クラフトリグニンとしては、国際公開第２００６／０３８８６３号、国際公開第２００６／０３１１７５号、国際公開第２０１２／００５６７７号に記載されている方法などにより得られる粉末状の酸沈殿クラフトリグニンを用いることができるが、これらの方法に限定されるものではない。
【００４５】
クラフトリグニンは、上記のクラフトリグニンをスルホン化したスルホン化リグニン又はスルホメチル化したリグニンを用いてもよい。例えば、「リグニンの利用に関する研究（第３報）チオリグニンのスルホメチル化について；老田靖、中野準三、右田伸彦：木材学会誌，第１２巻，第５号，２３９−２４４（１９６６）」に記載されている方法により、スルホメチル化したスルホメチル化クラフトリグニン、米国特許第５０４９６６１号明細書に記載されているスルホン化リグニンが挙げられる。
【００４６】
スルホン化したリグニンとしては、調製したものを用いても良く、市販品を用いても良い。市販品としては例えば、ＰＯＬＹＦＯＮ、ＲＥＡＸ（いずれもIngevity製）が挙げられる。
【００４７】
（還元性糖類）
リグニン成分は、好ましくは還元性糖類を含む。還元性糖類を含むリグニン成分は、木質バイオマスから得ることができる。一般的に、木質バイオマスを亜硫酸蒸解又はクラフト蒸解する過程で、廃液中に還元性糖類がリグニンと共に残留する。リグニン成分中の還元性糖類含量は、リグニン成分の固形分に対し、通常０．０１質量％以上、好ましくは０．１質量％以上、より好ましくは１．０質量％以上である。上限は、特に限定されないが２０．０質量％以下である。
【００４８】
還元性糖とは、還元性を示す糖をいい、塩基性溶液中でアルデヒド基又はケトン基を生じる糖をいう。
還元性糖としては、例えば、全ての単糖、マルトース、ラクトース、アラビノース、スクロースの転化糖等の二糖、及び多糖が挙げられる。アルカリ処理排液中に含まれる還元性糖としては、通常、セルロース、ヘミセルロース、及びそれらの分解物を含む。セルロース及びヘミセルロースの分解物としては、例えば、ラムノース、ガラクトース、アラビノース、キシロース、グルコース、マンノース、フルクトース等の単糖；キシロオリゴ糖、セロオリゴ糖等のオリゴ糖が挙げられる。
還元性糖類含量の測定方法としては、例えば、Ｓｏｍｏｇｙｉ−Ｓｃｈａｆｆｅｒ法によって測定した測定値をグルコース量に換算して得る方法が挙げられる。
【００４９】
（カウンターカチオン）
リグニン成分に含まれるリグニンまたはその誘導体（例えばリグニンスルホン酸）は、電離していない状態であってもよく、スルホン酸基の水素原子がカウンターイオンで置換されていてもよい。カウンターイオンとしては、例えば、ナトリウムイオン、カルシウムイオン、マグネシウムイオン、アンモニウムイオンが挙げられ、ナトリウムイオンが好ましい。なお、カウンターイオンは、１種単独のカウンターイオンであってもよく、２種以上のカウンターイオンを組み合わせてもよい。
【００５０】
（無機塩）
リグニン成分は、通常、無機塩を含有する。無機塩としては、例えば、硫酸ナトリウム、亜硫酸ナトリウム、塩化ナトリウム、硫酸マグネシウム、亜硫酸マグネシウム、塩化マグネシウム、硫酸カルシウム、亜硫酸カルシウム、塩化カルシウム、硫酸アンモニウム、亜硫酸アンモニウム、塩化アンモニウム、水酸化ナトリウムが挙げられる。リグニン成分の固形分に対する無機塩の含量は、通常１〜２５質量％である。リグニン成分中のＣａ含量（固形分に対するカルシウム原子含量）は、通常は０．０６質量％以下であり、好ましくは０．０５質量％以下である。下限は、通常は０．００１質量％以上であり、好ましくは０．００５質量％以上である。リグニン成分中のＮａ含量（組成物固形分に対するナトリウム原子含量）は、通常は１５質量％以下、１４質量％以下、１３質量％以下又は１２質量％以下であり、好ましくは１１質量％以下である。下限は、通常は１質量％以上であり、好ましくは２質量％以上であり、より好ましくは３質量％以上である。リグニン成分中のＭｇ含量（固形分に対するマグネシウム原子含量）は、通常は０．３００質量％以下であり、好ましくは０．２００質量％以下である。下限は、通常は０．００１質量％以上であり、好ましくは０．００２質量％以上である。
【００５１】
無機塩含量、Ｃａ含量、Ｎａ含量及びＭｇ含量の測定は、以下のようにして行うことができる。無機塩類については、まず、試料を１０％塩酸溶液で１００℃１５分間処理し、その後、各金属イオン（Ｃａ２＋、Ｎａ＋、Ｍｇ２＋）に関しては、誘導結合プラズマ（ＩＣＰ）法により定量し、定量結果をそれぞれ、Ｃａ含量、Ｎａ含量及びＭｇ含量（質量％）に換算し硫酸イオンおよび亜硫酸イオンに関してはイオンクロマト法により定量する。
【００５２】
リグニン成分のＳ含量は、通常は０．５質量％以上であり、好ましくは０．６質量％以上、より好ましくは０．７質量％以上である。上限は、通常１０．０質量％以下であり、８質量％以下であってもよい。
【００５３】
リグニンスルホン酸又はその塩を含むリグニン成分のＳ含量は、通常は、リグニンスルホン酸又はその塩の構造中のＳ含量である。リグニンスルホン酸のスルホン酸（塩）基のＳ含量とは、リグニン成分の固形物含量に対するリグニンスルホン酸のスルホン酸（塩）基に含有される硫黄原子の含量をいう。具体的には、下記数式（１）より算出する値である。
数式（１）：
スルホン酸（塩）基のＳ含量（質量％）＝全Ｓ含量（質量％）−無機態Ｓ含量（質量％）
（数式（１）中、Ｓ含量はいずれもリグニンスルホン酸の固形物量に対するＳ含量を示す。）
【００５４】
数式（１）中、全Ｓ含量は、リグニン成分に含まれるすべてのＳ含量であり、ＩＣＰ発光分光分析法により定量することができる。また、無機態Ｓ含量は、イオンクロマト法により定量したＳＯ3含量及びＳＯ4含量の合計量として算出できる。
【００５５】
クラフトリグニンを含むリグニン成分（リグニンスルホン酸及びその塩を実質的に含まない（好ましくは含まない）リグニン成分）のＳ含量は、有機態Ｓ含量で表され、リグニンスルホン酸又はその塩を含むリグニン成分のＳ含量と同様に測定された全Ｓ含量から無機態Ｓ含量を差し引いて算出できる。
【００５６】
（Ｂ剤：無機凝集剤）
無機凝集剤は、本発明の凝集剤組成物の凝集効果を発揮する有効成分の一つである。無機凝集剤はアルミ系無機凝集剤及び鉄系無機凝集剤から選ばれる少なくとも１つの無機凝集剤である。アルミ系無機凝集剤としては、例えば、硫酸アルミニウム、アルミン酸ナトリウム、塩基性塩化アルミニウム（ポリ塩化アルミニウム（ＰＡＣ））が挙げられるが、これらに限定されない。鉄系無機凝集剤としては、例えば、硫酸鉄（ＩＩ）、塩化鉄（ＩＩＩ）、硫酸鉄（ＩＩＩ）、塩素化コッパラス、ポリシリカ鉄（ＰＳＩ）が挙げられるが、これらに限定されない。
【００５７】
（比率）
（Ｂ剤）に対する（Ａ剤）の比率は、通常は５質量％以上、好ましくは１０質量％以上、より好ましくは１３質量％以上である。上限は、通常は５０質量％以下、好ましくは４０質量％以下、より好ましくは３５質量％以下である。
【００５８】
（２成分の態様）
（Ａ剤）及び（Ｂ剤）は、それぞれ分離した形態であることが好ましいが、予め両者が混合されている、組成物の形態でもよい。
【００５９】
＜本発明の凝集剤組成物の形態＞
本発明の凝集剤組成物を構成する（Ａ剤）及び（Ｂ剤）のそれぞれの剤形は、特に限定されず、例えば、固体状（例、粉状、粒状、ペレット状）、液状（例、溶液、懸濁液、分散液、乳化液）であってよい。
【００６０】
＜任意成分＞
本発明の凝集剤組成物を構成する（Ａ剤）及び（Ｂ剤）は、それぞれ個別に必要に応じて任意成分を含んでいてもよい。任意成分は、必要に応じて適宜選択すればよく、例えば、吸着剤、消泡剤、防腐剤、ｐＨ調整剤、界面活性剤、凝集助剤、保存料が挙げられる。任意成分の含量は特に限定されず、任意成分の種類に応じて適宜選択できる。吸着剤としては、例えば、ゼオライト（例、天然ゼオライト、合成ゼオライト）が挙げられる。凝集助剤としては、例えば、塩化カルシウムが挙げられる。
【００６１】
本発明の凝集剤組成物を構成する（Ａ剤）と（Ｂ剤）は、必要に応じて、溶媒又は分散媒を含んでいてもよい。
溶媒及び分散媒は特に限定されないが、例えば、水、アルコール類（例、メタノール、エタノール）、エステル類（例、酢酸メチル、酢酸エチル）、エーテル類（例、ジエチルエーテル、メチルセロソルブ、セロソルブ、ブチルセロソルブ、メチル−ｔｅｒｔ−ブチルエーテル、ブチルカルビトール）、ケトン類（例、アセトン、ジエチルケトン）、グリコール類（例、エチレングリコール、プロピレングリコール）、及びこれら２種以上の混合媒体が挙げられ、好ましくは水及びアルコール類からなる群より選ばれる１種以上であり、より好ましくは水である。
【００６２】
任意成分の添加方法は特に限定されないが、例えば、リグニン又はその誘導体と、任意成分とを、公知の粉体混合機（例、円筒型混合機、Ｖ型混合機、リボン型混合器、高速流動型混合機、気流撹拌型混合機）に投入して、リグニン又はその誘導体と、任意成分とを混合する方法が挙げられる。混合の前に、各成分を必要に応じて公知の装置（例、ジョークラッシャー、ロールクラッシャー、カッターミル、ローラーミル、ジェットミル）を用いて粉砕処理してもよい。また、リグニン成分、又は無機凝集剤と、任意成分とを、溶媒又は分散媒に加えて、公知の撹拌装置（例、バッチ式ミキサー、連続式ミキサー）により撹拌して混合してもよい。混合のための装置へ各成分を投入する順序には特に限定がなく、すべての成分を同時に装置に投入しても、いずれかの成分を先に装置に投入しておいてから順次残りの成分を投入してもよい。混合の際の温度条件には特に限定はなく、加温または冷却してもよいし加温又は冷却しなくてもよい。混合の際の回転速度に特に限定はなく、例えば、１０〜１００ｒｐｍとしてよい。混合時間にはとくに限定はなく、例えば１〜１０分間としてよい。
【００６３】
＜水処理方法＞
本発明の凝集剤組成物は、水処理に用いることができる。本発明の水処理方法は、凝集剤組成物を被処理水に添加する工程を含む方法である。
【００６４】
＜被処理水＞
処理対象である被処理水は、凝集対象の懸濁物質を含む水であれば特に制限はないが、例えば、各種土木工事（例、トンネル掘削工事、道路工事、河川工事、港湾工事）において排出される土木工事排出濁水、廃水処理分野、上・下水道分野、発酵工業、製紙工業、土木建築業界等の産業上生じる廃水若しくは排水、天然に存在する水（例、河川の淡水）、意図的に貯留された水（例、ダム貯留水若しくは貯水池等の産業用水）が挙げられ、好ましくは土木工事排出濁水である。
【００６５】
被処理水の、ｐＨ、濁度、及び温度には特に限定はないが、被処理水のｐＨはｐＨ２〜１２であることが好ましい。
【００６６】
本発明の方法において上記凝集剤組成物を使用する場合、（Ａ剤）及び（Ｂ剤）の添加順序は特に限定されず、同時添加でも順次添加でもよいが、（Ｂ剤）、（Ａ剤）の順が好ましい。例えば、（Ｂ剤）を予め被処理水に添加し、ｐＨ調整することなく、その後（Ａ剤）を添加して、凝集処理することが好ましい。すなわち、本発明の水処理方法は、凝集剤組成物を構成し得る（Ａ剤）及び（Ｂ剤）を被処理水に同時添加又は順次添加する工程を含む方法であってもよい。
【００６７】
本発明の凝集剤組成物は、他の凝集剤と併用してもよい。この場合、本発明の凝集剤組成物中における他の凝集剤の含有量は、（Ａ剤）の含有量及び（Ｂ剤）の含有量の和を下回ることが好ましく、これにより、（Ａ剤）及び（Ｂ剤）による凝集効果を確実に発揮することができる。斯かる観点からは、（Ａ剤）の含有量及び（Ｂ剤）の含有量の和に対する他の凝集剤の含有量の比は、４０質量％以下であることが好ましく、３０質量％以下であることがより好ましい。
【００６８】
他の凝集剤としては例えば、高分子凝集剤、ゼオライト（例、天然ゼオライト、合成ゼオライト）、天然鉱物、粘土などが挙げられる。高分子凝集剤としては公知の凝集剤を使用することができる、例えば、アルギン酸ナトリウム、カルボキシメチルセルロースナトリウム塩、ポリアクリル酸ナトリウム、ポリアクリルアミドの部分加水分解塩、マレイン酸共重合物、水溶性アニリン樹脂、ポリチオ尿素、ポリエチレンイミン、第四級アンモニウム塩、ポリビニルピリジン類、ポリアクリルアミド、ポリオキシエチレン、デンプン、カセイ化デンプン、グアーガムが挙げられるが、これらに限定されない。他の凝集剤の添加時期は特に限定されず、本発明の凝集剤組成物の添加と同時添加又は順次添加でもよい。（Ａ剤）及び（Ｂ剤）と共に他の凝集剤を用いる場合、例えば、（Ｂ剤）の添加後に（Ａ剤）と他の凝集剤とを同時添加する態様、及び、（Ｂ剤）の添加後、（Ａ剤）の添加の前または後に他の凝集剤を添加する態様が挙げられる。
【００６９】
本発明の凝集剤組成物を用いる場合、被処理水１００ｍＬに対して、リグニン成分が１５０ｐｐｍ〜６００ｐｐｍとなるように添加量を調整することが好ましい。本発明の凝集剤組成物を用いる場合、被処理水１００ｍＬに対して、リグニン成分が１５０ｐｐｍ〜６００ｐｐｍとなるように添加量を調整することが好ましく、無機凝集剤が５００ｐｐｍ〜４０００ｐｐｍとなるように添加量を調整することが好ましく、リグニン成分の添加量及び無機凝集剤の添加量の和が６５０ｐｐｍ〜４６００ｐｐｍとなるように添加量を調整することが好ましく、さらに好ましくは、リグニン成分が１５０ｐｐｍ〜６００ｐｐｍとなるように、かつ、無機凝集剤が５００ｐｐｍ〜４０００ｐｐｍとなるように添加量を調整することが好ましい。
【実施例】
【００７０】
以下、本発明を実施例により詳細に説明する。以下の実施例は、本発明を好適に説明するためのものであって、本発明を限定するものではない。
【００７１】
以下に、リグニン成分の製造例を記す。
【００７２】
＜製造例１＞
針葉樹クラフト蒸解黒液を温度１８０℃で３０分熱処理し、針葉樹クラフト蒸解黒液を得た、その後、斯かる黒液をｐＨを約１０に低下させることにより沈殿させ、得られた沈殿リグニンをその後にろ過して洗浄することにより、Ｌｉｇ１を得た。
Ｌｉｇ１を４８％ＮａＯＨで溶解し、ｐＨ１０、固形分濃度２０％のクラフトリグニン溶液（Ｌｉｇ１−Ｎａ）を得た。
【００７３】
＜製造例２＞
製造例１の針葉樹クラフト蒸解黒液を広葉樹クラフト蒸解黒液に変更した以外は同様とし、ｐＨ１０、固形分濃度２０％のクラフトリグニン溶液（Ｌｉｇ２−Ｎａ）を得た。
【００７４】
＜製造例３＞
木材（ラジアータパイン）を亜硫酸蒸解法に基づき亜硫酸処理し中間組成物を得た。亜硫酸処理においては、ＳＯ2濃度４ｇ／１００ｍＬの亜硫酸マグネシウムの溶液を用いて、温度１４０℃、ｐＨ２、処理時間３時間とした。次に、中間組成物を洗浄および脱水し、パルプ（亜硫酸処理物）を得た。洗浄は１段階とした。続いて、パルプをアルカリ処理しアルカリ処理抽出物を得た。アルカリ処理においては、ＮａＯＨ５重量％（対パルプ固形分）を接触させ１００℃にて２時間アルカリ処理して、アルカリ処理抽出物を得た。その後、アルカリ処理抽出物を酸処理した。酸処理においては、まず、アルカリ処理抽出物を固形分４３％となるように濃縮および／または加水して調整した水溶液８００ｇを６０℃に加温し、ｐＨ３となるまで硫酸７０重量％水溶液を添加した。続いて９０℃で２５分間保持した後に、生じた沈殿物をろ過により集め、低スルホン化度のリグニンスルホン酸塩（Ｌｉｇ３）を得た（スルホン酸（塩）基のＳ含量は１．８質量％であった）。
続いて、Ｌｉｇ３を４８％ＮａＯＨで溶解し、ｐＨ１０、固形分濃度２０％の低スルホン化度リグニンスルホン酸塩溶液（Ｌｉｇ３−Ｎａ）を得た。
【００７５】
＜製造例４＞
バニレックスＮ（登録商標）（日本製紙製）を水に溶解し、ｐＨ１０、固形分濃度２０％の低スルホン化度リグニンスルホン酸塩溶液（Ｌｉｇ４−Ｎａ）を得た。
【００７６】
＜製造例５＞
温度計、攪拌装置及び還流装置を備えたステンレス製反応容器に、Ｌｉｇ１−Ｎａを１００部、水を４００部、３７％ホルムアルデヒド液（和光純薬製）を１４．１部及び亜硫酸ナトリウム（和光純薬製）を２０部仕込み、攪拌下で１４０℃に昇温した。昇温後１４０℃に保持した状態で２時間反応させた。その後冷却し、ｐＨ１０、固形分濃度２０％のスルホメチル化されたクラフトリグニン溶液（Ｌｉｇ５−Ｎａ）を得た。
【００７７】
＜製造例６＞
製造例５のＬｉｇ１−ＮａをＬｉｇ２−Ｎａに変更した以外は同様とし、ｐＨ１０、固形分濃度２０％のスルホメチル化されたクラフトリグニン溶液（Ｌｉｇ６−Ｎａ）を得た。
【００７８】
＜製造例７＞
木材（ラジアータパイン）を亜硫酸蒸解法に基づき亜硫酸処理し中間組成物を得た。亜硫酸処理においては、ＳＯ2濃度４ｇ／１００ｍＬの亜硫酸マグネシウムの溶液を用いて、温度１４０℃、ｐＨ２、処理時間３時間とした。次に、中間組成物を洗浄および脱水し、パルプ（亜硫酸処理物）を得た。洗浄は１段階とした。続いて、パルプをアルカリ処理しアルカリ処理抽出物を得た。アルカリ処理においては、ＮａＯＨ５重量％（対パルプ固形分）を接触させ１００℃にて２時間アルカリ処理し、濃縮して、ｐＨ１０、固形分濃度２０％のアルカリ処理抽出物溶液（Ｌｉｇ７−Ｎａ）を得た。
【００７９】
製造例１〜７で得られた各リグニン成分の組成を表１に示す。
【表１】
2019072701.tif 000002
【００８０】
表１中の％は、各製造例で得られたリグニン成分（サンプル全体）の固形分に対する質量％を表す。
【００８１】
表１中、メトキシル基含量は、ＶｉｅｂｏｃｋおよびＳｃｈｗａｐｐａｃｈ法によるメトキシル基の定量法（「リグニン化学研究法」、Ｐ．３３６〜３４０、平成６年、ユニ出版（株）発行、参照）によって測定した。「還元性糖類」は、Ｓｏｍｏｇｙｉ−Ｓｃｈａｆｆｅｒ法によって測定し、測定値をグルコース量に換算して求めた。
【００８２】
表１中、製造例３〜７のＳ含量は、スルホン酸（塩）基のＳ含量（質量％）であり、全Ｓ含量をＩＣＰ発光分光分析法により定量し、無機態Ｓ含量は、イオンクロマト法により定量したＳＯ3含量及びＳＯ4含量の合計量として算出し、以下の数式（１）に代入して求めた：
数式（１）：
スルホン酸（塩）基のＳ含量（質量％）＝全Ｓ含量（質量％）−無機態Ｓ含量（質量％）
（数式（１）中、Ｓ含量はいずれもリグニンスルホン酸の固形物量に対するＳ含量を示す。）  製造例１および２のＳ含量は、製造例３〜７と同様に全Ｓ含量と無機態Ｓ含量とを測定し、全Ｓ含量から無機態Ｓ含量を差し引いて算出された有機態Ｓ含量（質量％）を示す。
【００８３】
また、無機塩含量、Ｃａ含量、Ｎａ含量及びＭｇ含量の測定は、以下のようにして行った。まず、試料を１０％塩酸溶液で１００℃１５分間処理した。その後、各金属イオン（Ｃａ２＋、Ｎａ＋、Ｍｇ２＋）に関しては、誘導結合プラズマ（ＩＣＰ）法により定量し、定量結果をそれぞれ、表１に示すＣａ含量、Ｎａ含量及びＭｇ含量（質量％）に換算した。
【００８４】
＜実施例１〜２１並びに比較例１〜９＞
表２〜４に示す凝集剤１及び凝集剤２の併用による凝集効果、凝集剤１の単独使用による凝集効果、及び凝集剤２の単独使用による凝集効果を、以下のようにして評価した。
【００８５】
凝集剤評価用懸濁液は、以下のようにして調製した。砕石砕砂（山口県周南産、密度２．６５）を２００ｇ採取し、水２０００ｇを加えて、５分攪拌した後、５分静置して、懸濁した上澄みを採取した。この液を７０％硫酸あるいは４８％水酸化ナトリウム溶液でｐＨ調製し、ｐＨ２、ｐＨ８．５、ｐＨ１２の各凝集剤評価用懸濁液を調製した。
【００８６】
上記凝集剤評価用懸濁液の懸濁物質（ＳＳ）量（濃度）は、ＪＩＳ  Ｋ０１０２  １４．１に記載の方法で測定したところ、いずれも２７００ｍｇ／Ｌであった。
【００８７】
凝集効果の評価は、以下の方法により行った。凝集剤評価用懸濁液を、共栓付きの容積１００ミリリットルのメスシリンダーに１００ミリリットル入れた。そして、メスピペットにより、表２〜４に示す凝集剤を、懸濁液に対して、所定濃度添加した。凝集剤１及び凝集剤２を併用した場合、添加順序は、凝集剤１、凝集剤２の順とした。表２〜４に示す凝集剤を添加した後直ちに、メスシリンダーを上下１０回転攪拌し、その後、静置して懸濁粒子の沈降状況を評価した。沈降速度（清澄度）は添加後５分毎に液面上端と沈降界面の各メモリを読み、１５分まで目視で評価した。
【００８８】
凝集剤１（無機凝集剤）としては、塩基性塩化アルミニウム（ポリ塩化アルミニウム）（ＰＡＣ）：浅田化学工業製、または、ポリシリカ鉄（ＰＳＩ）；ＰＳＩ−０２５：南海化学製を使用した。
【００８９】
評価結果を表２〜表４に示す。
【００９０】
【表２】
2019072701.tif 000003
【００９１】
【表３】
2019072701.tif 000004
【００９２】
【表４】
2019072701.tif 000005
【００９３】
表２〜表４に示す結果より、公知の凝集剤であるＰＡＣを１０００ｐｐｍの濃度で単独使用した比較例３、６及び９、製造例１で得た凝集剤２を３００ｐｐｍで単独使用した比較例２、５及び８、並びに、固形分に対するメトキシル基含量が２．５質量％であるＬｉｇ７−ＮａをＰＡＣと共に用いた比較例１、４及び７と比較して、メトキシル基含量が３〜２０質量％の範囲内であるＬｉｇ１−Ｎａ〜Ｌｉｇ６−ＮａをＰＡＣ又はＰＳＩと共に用いた実施例１〜２１では、濁水のｐＨが２〜１２の幅広い範囲で、沈降時間に拘らず低い値の清澄度（すなわち高い清澄度）が示された。
これらの結果は、本発明の凝集剤組成物が、様々なｐＨの被処理水において良好な凝集効果を発揮できることを示している。また、これらの結果は、本発明の凝集剤組成物の凝集効果が幅広いｐＨ範囲で発揮され得、被処理水を事前にｐＨ調整処理に供する手間を省くことができることを示している。さらにこれらの結果は、本発明が、バイオマスから得ることのできる安全な素材であるリグニン成分の新しい用途を提供することができることも示している。